Elément électrochimique comprenant : - une électrode négative comprenant une matière active ; - une électrode positive comprenant une matière active comprenant un phosphate lithié de manganèse et de fer ; - un électrolyte de type gel comprenant une matrice qui est un polymère obtenu par réticulation d’un monomère comprenant au moins deux groupes acrylate dans laquelle est incorporé un mélange liquide comprenant au moins un solvant, au moins un sel de lithium et un initiateur thermique de polymérisation radicalaire. Elément électrochimique selon la revendication 1, dans lequel la matière active est choisie parmi du lithium métal et un alliage de lithium. Elément électrochimique selon la revendication 1 ou 2, dans lequel le polymère résulte de la réticulation de triacrylate de triméthylolpropane propoxylate (TPPTA). Elément électrochimique selon l’une des revendications 1 à 3, dans lequel ledit au moins un sel de lithium est constitué de l’association d’hexafluorophosphate de lithium (LiPF 6 ) et de difluoro(oxalato)borate de lithium. Elément électrochimique selon l’une des revendications 1 à 3, dans lequel ledit au moins un sel de lithium est constitué de l’association ternaire d’hexafluorophosphate de lithium (LiPF 6 ), de bis(fluorosulfonyl)imidure de lithium (LiFSI) et de difluoro(oxalato)borate de lithium. Elément électrochimique selon l'une quelconque des revendications précédentes, dans lequel ledit au moins un solvant est un carbonate cyclique ou un carbonate linéaire ou un mélange de ceux-ci. Elément électrochimique selon la revendication 6, dans lequel ledit au moins un solvant de l’électrolyte est choisi parmi le carbonate de fluoroéthylène (FEC), le carbonate d’éthyle méthyle (EMC) et un mélange de ceux-ci. Elément électrochimique selon l'une quelconque des revendications précédentes, dans lequel l'initiateur thermique de polymérisation radicalaire est l'azobisisobutyronitrile (AIBN). Elément électrochimique selon l’une des revendications précédentes, dans lequel la matière active de l’électrode positive comprend : - de 50 à 99 % en masse de phosphate lithié de manganèse et de fer, - de 1 à 50 % en masse d’un oxyde lithié de nickel, manganèse et de cobalt (NMC) et/ou d’un oxyde lithié de lithium, nickel, cobalt et d’aluminium (NCA) ou un mélange de ceux-ci. Elément électrochimique selon l'une quelconque des revendications précédentes, dans lequel le phosphate lithié de manganèse et de fer a pour formule : Li x Mn 1-y-z Fe y M z PO 4 où 0,8≤x≤1,2 ; 0,5≤1-y-z M est un ou plusieurs éléments chimiques choisis dans le groupe constitué de B, Mg, Al, Si, Ca, Ti, V, Cr, Co, Ni, Cu, Zn, Y, Zr, Nb et Mo. Procédé de polymérisation thermique in-situ d'un électrolyte polymère gélifié dans un élément électrochimique, ledit procédé comprenant les étapes de : a) mise à disposition d’un assemblage comprenant au moins une électrode positive comprenant une matière active comprenant un phosphate lithié de manganèse et de fer, au moins un séparateur et au moins une électrode négative comprenant une matière active, b) insertion de l’assemblage dans un conteneur, c) préparation d’un mélange liquide comprenant au moins un solvant, un monomère comprenant au moins deux groupes acrylate, au moins un sel de lithium et un initiateur thermique de polymérisation radicalaire, d) imprégnation de l’assemblage par le mélange liquide, e) élévation de la température de l’assemblage à une température suffisante pour provoquer la réticulation du monomère comprenant au moins deux groupes acrylate pendant une durée allant de 2 à 24 heures. Procédé selon la revendication 11, dans lequel l'étape e) est réalisée à une température allant de 55 à 80°C. Procédé selon l’une des revendications 11 ou 12, dans lequel à l’étape c), le pourcentage massique de monomère dans le mélange liquide représente de 1 à 20% en masse de la masse de l’ensemble formé par ledit au moins un solvant, ledit au moins un sel de lithium et l’initiateur thermique de polymérisation radicalaire. Procédé selon la revendication 13, dans lequel à l’étape c), le pourcentage massique de monomère dans le mélange liquide représente de 2 à 7% en masse de la masse de l’ensemble formé par ledit au moins un solvant, ledit au moins un sel de lithium et l’initiateur thermique de polymérisation radicalaire.